(57)【特許請求の範囲】
【請求項１】
下記の範囲の重量百分率で表される下記の成分
SiO2                              69〜75％
Al2O3                              0〜 3％
B2O3                               0〜 5％
CaO                                2〜10％
MgO                                0〜 2％
Na2O                               9〜17％
K2O                                0〜 8％
Fe2O3(全鉄分)                    0.2〜 4％
Se、CoO、Cr2O3、NiO、CuO           0〜0.45％(５成分の合計)
を含み、Fe2O3含有量が1.5％以下のときSe、CoO、Cr2O3、NiO及びCuOの全含有量は少なくとも0.0002％に等しく、それと同時にフッ素を含有すること、亜鉛、ジルコニウム、セリウム、チタンの酸化物を含有すること、そして４％未満の酸化バリウムを含有することができ、アルカリ土類酸化物の割合の合計が10％以下であることを特徴とする、シリカ−ソーダ−石灰ガラス組成物。
【請求項２】
Se、CoO、Cr2O3、NiOの重量百分率で表した全含有量が０〜0.15％の範囲内にある、請求項１記載のガラス組成物。
【請求項３】
MgOの含有量が１％未満である、請求項１及び２のいずれか一項に記載のガラス組成物。
【請求項４】
アルカリ酸化物の全含有量が15％より多い、請求項１〜３のいずれか一項に記載のガラス組成物。
【請求項５】
0.5〜3.5重量％のBaOを含む、請求項１〜４のいずれか一項に記載のガラス組成物。
【請求項６】
0.5〜２重量％のフッ素を含む、請求項１〜５のいずれか一項に記載のガラス組成物。
【請求項７】
0.05〜３重量％のZnOを含む、請求項１〜６のいずれか一項に記載のガラス組成物。
【請求項８】
最高1.5重量％までのZrO2を含む、請求項１〜７のいずれか一項に記載のガラス組成物。
【請求項９】
最高1.5重量％までのCe2O3を含む、請求項１〜８のいずれか一項に記載のガラス組成物。
【請求項１０】
最高１重量％までのTiO2を含む、請求項１〜９のいずれか一項に記載のガラス組成物。
【請求項１１】
酸化セリウムと酸化チタンとを、Ce2O3＋TiO2の合計が1.2重量％以下になるような割合で同時に含む、請求項９及び10のいずれか一項に記載のガラス組成物。
【請求項１２】
FeO／Fe2O3(全鉄分)の比が0.8未満であるような割合で鉄酸化物を含む、請求項１〜11のいずれか一項に記載のガラス組成物。
【請求項１３】
下記の範囲により定められる重量含有量に従って、鉄以外の着色剤を１又は２種以上含む、請求項１〜12のいずれか一項に記載のガラス組成物。
Se              ＜ 0.008  ％
CoO             ＜ 0.04   ％
Cr2O3           ＜ 0.1    ％
NiO             ＜ 0.07   ％
CuO             ＜ 0.3    ％
【請求項１４】
光源Ｃの下で560nm未満の主波長を示す、請求項１記載のガラス組成物。
【請求項１５】
請求項１〜13のいずれか一項に記載の化学組成を有するガラスのシートを含み、厚さが0.8〜10mmである窓ガラス。
【発明の詳細な説明】
【０００１】
【技術分野】
本発明は、とりわけ自動車産業あるいは建築分野で使用することができる窓ガラスを製造するのに適当なシリカ−ソーダ−石灰ガラスの組成物に関する。
【０００２】
【背景技術】
これらの分野で用いられる窓ガラスは、得ようとする多くの効果に関連して非常に大きく異なる透過率の特性を提供する。
【０００３】
実際に求められる効果の一つは、窓ガラスのエネルギー透過率をできるだけ最大限低下させることであり、すなわち可視領域の透過率が低くなりあるいは上昇する。この効果は、それを構成するガラスの赤外線の吸収を増加させて得られる。この効果の研究は、しばしば、紫外線の弱い透過や特定の着色のようなそのほかの効果の研究と組になって進行する。
【０００４】
そのような効果を得ることができる構成要素が一般的に知られていても、特定の特性の組み合わせの研究、例えば十分明確な波長の領域に関連しそして特定の純度において所定の関係をもたらす視感透過率とエネルギー透過率の研究は、困難である。
【０００５】
このように、スペクトルの可視部分における上昇した視感透過率を太陽エネルギーの残りを最大限可能な限り全て吸収することにより維持するためには、ガラスの組成物に鉄を混入することが知られている。ガラス中では、それは酸化第二鉄(Fe2O3)と酸化第一鉄(FeO)の形態で同時に存在する。
【０００６】
Fe2O3の存在は、紫外線とスペクトルの可視部分の短波長のものの吸収を可能にする。反対に、FeOの存在は近赤外線と可視範囲の長波長に相当するものの吸収を可能にする。
【０００７】
二つの酸化物形態での鉄含有量の増加が可視スペクトルの二つの端の放射線の吸収を目立たせる場合には、この効果は視感透過率を犠牲にして得られる。
【０００８】
今日まで、それでもできるだけ最大限の視感透過率を保持することによって鉄酸化物が放射線を吸収する性質をよりうまく利用するためにいろいろな解決策が提案された。赤外線の近くに属する放射線を吸収するための好ましい解決策は、ガラス組成物をいろいろと変更するかあるいは比較的古典的な組成のずっと還元されたガラスを製造することにあろう。
【０００９】
解決策の第一のカテゴリーは特開昭60-215546号公報を参照して例示され、第二のカテゴリーはヨーロッパ特許第297404号明細書を参照して例示されよう。
【００１０】
上記の公報によれば、求められる透過と吸収の特性をもたらすガラスは少なくとも４重量％のBaOを含有する。十分な量を混入されたこの酸化物には、FeOに起因する赤外線に近い吸収バンドをより長い波長のほうへ移す効果がある。この効果は、これらのガラスにK2Oを導入することで強めることができる。
【００１１】
これらのガラスに比較的高含有量のBaOを混入することは、マイナスの影響を及ぼして、組成物の値段が無視できないほど上昇し、ガラスの加水分解抵抗が低下する。高割合のBaOは、失透の現象を目立たせ且つ均一なガラスを得るのをより困難にしかねない。
【００１２】
上述のヨーロッパ特許明細書に記載されたガラスは、Fe2O3の形で表した総鉄含有量が0.45〜0.65％と理解される伝統的なシリカ−ソーダー−石灰ガラスである。これらのガラスは、全鉄分の35％未満、好ましくは少なくとも50％がFeOの形であるような条件で製造される。こうして得られるFeO含有量の増加は、ガラスの赤外線吸収を強化し且つＴE係数を低下させるためである。しかし、ガラスが還元条件において硫黄の存在下で製造される場合には、この最後のものは硫黄と第一鉄との反応の結果生じる発色団の生成のためにこはく色を呈する。従って、これを避けるために、ガラス化可能な混合物中の硫酸塩類を除去することが必要であり、またガラス中の硫黄の含有量は決してゼロにならないので、どれだけの割合の第一鉄が弱いままであるかを監視することが必要であって、それは全鉄含有量を厳しく制限することになる。
【００１３】
【発明の開示】
【発明が解決しようとする課題】
本発明は、Ａ光源下での全視感透過率(ＴＬA)データ、同一のＴＬAを与える既知のガラスの全エネルギー透過率より低い全エネルギー透過率(ＴE)のために、フロートガラスの技術に従って金属浴により表面で層にすることができるガラス組成物に関する。
【００１４】
本発明は、全ての中間グレードを通過させることで比較的中性の着色、あるいは青から緑の変化を呈する窓ガラスを得るのを可能にすることができるガラス組成物を作る。
【００１５】
本発明は、標準的なフロートガラスについて普通に観測される酸化物還元条件において製造することができるガラス組成物を作る。
【００１６】
【課題を解決するための手段】
これらの目的は、下記の成分から構成され、下記の範囲の重量百分率で表される含有量に従うシリカ−ソーダ−石灰ガラスの組成物により達成される。
SiO2                              69〜75％
Al2O3                              0〜 3％
B2O3                               0〜 5％
CaO                                2〜10％
MgO                                O〜 2％
Na2O                               9〜17％
K2O                                0〜 8％
Fe2O3(全鉄分)                    0.2〜 4％
Se、CoO、Cr2O3、NiO、CuO       0〜0.45％(５成分の合計)
【００１７】
鉄以外の着色剤含有量が少なくとも0.0002％に等しく、これに対しFe2O3含有量が1.5％以下であると、この組成物はそれと同時にフッ素を含有すること、亜鉛、ジルコニウム、セリウム及びチタンの酸化物を含有すること、そして４％未満の酸化バリウムを含有することができ、アルカリ土類酸化物の割合の合計は10％以下のままである。
【００１８】
本発明によるガラスにおいては、着色剤Se、CoO、Cr2O3、NiOの重量百分率で表した全含有量は０〜0.15％でいろいろである。
【００１９】
それと同時に、本発明によるガラスは、選ばれたガラス化可能な原料かあるいは溶融炉における再循環ガラス屑に由来する不純物を含有してもよい。これらの不純物は、マンガン又はバナジウム化合物といったような着色剤により少量が構成されうる。
【００２０】
以下に記載される、本発明によるガラス組成物に入る各構成成分の含有量と性質は、FeOによる吸収バンドを長波長の方へ最大限移すことを特徴とする、フロートガラスストリップを切断したシートから窓ガラスを製造するのに必要とされる全ての性質を提供するガラスを得るのを可能にする。それと同時に、本発明によるガラスは、Ｄ光源の下での主波長がほぼ560nmに等しいかそれ未満であることを特徴とする。
【００２１】
【発明を実施するための最良の形態】
本発明によるガラスにおいては、次に述べる理由からシリカを比較的狭い範囲内に維持する。その理由というのは、およそ75％より多いとガラスの粘度とそれが失透する傾向が非常に増加して、その溶融とスズ浴への流し込みを困難にし、69％未満ではガラスの加水分解抵抗が急速に低下して可視範囲の透過率が同じように低下するからである。
【００２２】
このガラスの加水分解抵抗の低下はAl2O3の混入によって少なくとも部分的に補償することができるが、この酸化物は粘度の上昇と可視範囲の透過率の低下に寄与するので、それは非常に限られた量で使用することができるに過ぎない。
【００２３】
アルカリ酸化物のNa2OとK2Oは、ガラスの溶融を促進するのと、その粘度を標準的なガラスのそれに近く維持するため高温での粘度を調整するのを可能にする。K2Oはほぼ８％まで使用することができる。この割合を超えると、組成物の値段の上昇が経済的に不利な条件になる。その上、K2Oの割合は、本質的には粘度の上昇に寄与しかねないNa2Oの損失になることから、増加させることができない。とは言え、所定の条件において、K2Oの存在することはガラスの赤外線の吸収が増加するのを可能にする。重量百分率で表したNa2OとK2O含有量の合計は、好ましくは15％以上である。
【００２４】
アルカリ土類酸化物は、本発明のガラスの特性を得るのに決定的な役割を演じる。
【００２５】
実際に、重量百分率で２％の、好ましくは１％未満というMgO含有量の制限、すなわち本発明のガラスにおける同様の抑制は、FeOによる吸収バンドを長波長の方へ移して、可視範囲の透過率を損なうことなく赤外線を吸収する能力を増大させるのにとりわけ効果がある、ということが見いだされた。粘度に関して重要な役割を演じるMgOの抑制は、Na2Oの増加により少なくとも部分的に補償することができる。このように、MgOの含有量が実際上ゼロである場合には、重量百分率で表したNa2OとK2Oの含有量の合計は15％以上である。
【００２６】
CaOは10％までに制限されなくてはならず、これを超えるとガラスが失透する傾向が非常に急速に増大する。
【００２７】
ある一定のガラスの視感透過率を増加させるのを可能にするBaOは、本発明による組成物に４％未満の含有量で加えることができる。実際のところ、BaOは、ガラスの粘度にMgOやCaOより弱い影響を及ぼす。本発明の枠内で、BaOの増加はMgOの、なかんずくはCaOのアルカリ酸化物の損失により本質的になされる。こうして、BaOの重要な増加はガラスの粘度のとりわけ低温での上昇に寄与する。その上、高い割合のBaOを導入することは組成物の値段をかなり上昇させ、そしてガラスの加水分解抵抗を低下させる傾向がある。これらの検討には、上記の特許公開公報が先に示したこととは逆に、MgOをより少量含有し、好ましくは少しも含有していないガラスに低い割合のBaOを導入することが、赤外線の吸収を増加させるのを可能にすることを加えなくてはならない。本発明のガラスが酸化バリウムを含有する場合には、この酸化物の割合は好ましくは0.5〜3.5重量％と理解される。
【００２８】
そのほかに、各アルカリ土類酸化物の含有量の変動について先に明らかにした範囲に関連して、求められる透過の特性を得るためにMgO、CaO及びBaOの割合の合計を10％に等しいかそれより低い値に限定することが肝要である。
【００２９】
本発明によるガラスは、それと同時に鉄酸化物を含有し、それらの含有量はFe2O3(全鉄分)の形で全体的に表される。全鉄分含有量は、本発明によるガラスのFeO含有量と同じように、当該ガラスについて求められる特性に関連して広い割合で変えることができる。
【００３０】
本発明によるガラスは、それと同時にフッ素を、好ましくは0.5〜２重量％含有してもよい。ガラスの溶融と粘度とへのよく知られたその作用のほかに、この成分は赤外線の吸収に特別な効果を及ぼし、すなわちMgOの抑制とK2O及びBaOの導入により生じる効果に付加する効果を及ぼす。この効果は、赤外線の最高の吸収バンドを少し移すことにより、更には赤外線に近い可視光領域の末端でそのバンドを真っ直ぐにすることによって示される。
【００３１】
本発明によるガラスは、酸化亜鉛を含有することもできる。この酸化物は、必要ならばガラスの粘度の低下を可能にし、またガラスの加水分解抵抗を増加させるのとそれが失透する傾向を減少させるのに寄与する。それが、増加した割合のシリカを含有し及び／又はアルミナを含有していない本発明によるガラスにZnOが好ましく導入される理由である。酸化亜鉛は、還元ガラスを製造するのに用いられるガラス化可能な混合物に都合よく加えることができる。この酸化物は、この種のガラスにおいて作られることがある硫化鉄の生成のためにこはく色が現れるのを避けることを可能にする。例えば、酸化亜鉛は、報告されるFeO/Fe2O3(全量)がおよそ0.4％以上である場合に本発明によるガラスに少なくとも0.05％の割合で導入することができる。組成物の値段を甚だしく上昇させないために、ZnOの含有量はおよそ３重量％を超えない。
【００３２】
本発明によるガラスは、それと同時に酸化ジルコニウムを含有してもよい。この酸化物は、ガラスの安定化と、ガラスの化学的耐性、特に加水分解抵抗の向上を可能にする。この酸化物は好ましくは、アルミナをほとんどあるいは少しも含有していない本発明によるガラスに1.5重量％に達することができる含有量でもって導入される。
【００３３】
本発明によるガラスは、紫外線の吸収を増大させるために酸化セリウムを同じように含有してもよい。本発明によるガラスは、最高1.5重量％までの、好ましくは0.3〜0.8％のCe2O3を含むことができる。
【００３４】
本発明によるガラスは酸化チタンを含有することもでき、この酸化物の含有量は１重量％に達する。この酸化物は、Ce2O3と同様に、紫外線の吸収の増加を可能にする。これらの二つの酸化物が本発明によるガラス中に存在する場合には、TiO2の導入が高価な酸化物であるCe2O3の含有量の減少を可能にする。一般に、これらの二つの酸化物の合計は1.2重量％を超えない。
【００３５】
本発明によるガラスは、それと同時に、ガラス化可能な原料の不純物により及び／又はガラス化可能な混合物にガラス屑を導入する結果としてもたらされ、及び／又は清澄剤(SO3、Cl、Sb2O3、As2O3)の使用に由来するこのほかの成分を最高で１％まで含有してもよい。
【００３６】
本発明によるガラスは、酸化物の所望される還元の度合いを達成するのを可能にする条件で製造することができる。例えば、本発明によるガラスは、酸化還元(redox)が0.04未満、一般には0.2〜0.35である既知の清澄剤、例えば硫酸塩のようなものを使用して製造することができる。鉄がそれほど多くない本発明によるガラスは、例えばヨーロッパ特許第297404号明細書に記載され、0.4又は0.5より高い酸化還元を示す条件下で製造することもできるが、とは言え本発明によるガラスの酸化還元は0.8未満にとどまる。
【００３７】
本発明によるガラスの組成物に入る成分の、主としてアルカリ土類酸化物の、おのおのの含有量と性質は、近赤外線をより多く吸収するガラスを得るのを可能にする。この性質は、このスペクトル領域のFeO吸収バンドが長い波長のほうへ最大限移るためである。この移動には、この吸収バンドの強度の増大及び／又はその拡張がしばしば伴う。赤外線の吸収のこの増加は、可視領域の透過率のそれだけの減少、低下そのものには至らず、逆に、それにはこの透過率の上昇が伴う。
【００３８】
本発明によるガラス組成物には、鉄以外の着色剤が、好ましくは下記の限度未満にとどまる重量含有量に従って単独にあるいは組み合わせでもって導入される。
Se              ＜ 0.008  ％
CoO             ＜ 0.04   ％
Cr2O3           ＜ 0.1    ％
NiO             ＜ 0.07   ％
CuO             ＜ 0.3    ％
【００３９】
本発明によるガラスの利点は、添付の表に記載され以下で説明されるガラスによってよりよく理解されよう。
これらのガラスは、着色剤を別として、重量百分率で表して下記に示される平均組成Ａに非常に近い組成を有する。比較のために示される既知の対照ガラス１は、着色剤を別として、重量百分率で表して下記の組成Ｂを示す。
【００４０】
【表１】
0004447658.tif 000002
【００４１】
これらのガラスは、いろいろな酸化物還元状態で製造された。13〜17と称されるガラスは理論的組成物である。
【００４２】
Ａ光源下での全視感透過率(ＴＬA)と、全エネルギー透過率(ＴE)、同様に赤外線透過率(ＴIR)を、PARRY MOON MASS 2の方法により測定し、紫外線の透過率をISO 9050の標準規格に従って測定した。これらのいろいろな透過率の値も、Ｃ光源の下での刺激純度(ＰC)のそれらも、指示された値が3.15mmの厚さに対応している例３、４を除いて、3.85mmの厚さに対応している。
【００４３】
これらのいろいろな例は、本発明によるガラスの広範囲の着色剤がその値を上昇させあるいは低下させる全視感透過率の値より小さい全エネルギー透過率(ＴE)を与えることを示している。本発明によるガラスのこの良好な選択性は、大部分が、FeOの特徴の最大の吸収バンドを長波長の方へ移すことによるものである。本発明を例示するこれらの例は、この最大値(λFeO)が1090nmより一般に大きく、そして非常にしばしば1150nmに等しいかそれより大きいことを示しており、そのとき従来技術のマグネシアガラスはこれらの値より非常にはっきりと小さいこのバンドの最大値を示す。
【００４４】
本発明によるガラスは、電極を備えた炉において製造されるある種のガラスのための、専用の箇所での平らなガラスの慣用の製造技術に適合可能である。スズ浴上の溶融しているガラスの層により得られるガラス帯の厚さは、0.8〜10mmの間でいろいろに変わり得る。
【００４５】
ガラス帯を切断して得られたガラスは、特にそれを自動車に取りつけなくてはならない場合には、その後曲げ操作を受けることができる。
【００４６】
フロントガラス又は側面窓ガラスを製造するためには、選ばれたガラスを厚さが一般に３〜５mmであるガラス帯から切断する。これらの厚さで、本発明によるガラスは良好な熱的快適さを提供する。
【００４７】
このほかのガラスの例によれば、本発明によるガラスから得られた窓ガラスは前もって周縁部の処理にかけることができ、あるいは例えば有機のコーティング、例として引裂防止(antilacerant)性を有するポリウレタンのフィルムベース又は破壊する場合に気密性を保証するフィルムと組み合わせることができ、それは局部的にエナメルコーティングを塗布してもよい。
【００４８】
本発明によるガラスは、熱分解技術による高温での化学的堆積によりあるいは気相中での化学的堆積(ＣＶＤ)により又は真空下での堆積により得られる金属酸化物の少なくとも一つのコーティングで被覆してもよい。
【００４９】
【表２】
0004447658.tif 000003
【００５０】
【表３】
0004447658.tif 000004
【００５１】
【表４】
0004447658.tif 000005